(57)【要約】【課題】皮膚面への良好な貼付性・フィット感と、貼付時の蒸れ・掻痒感を低減できる皮膚貼付材ならびに皮膚貼付材巻回体を提供する。【解決手段】ポリウレタンエラストマーフィルムの一方の面に粘着剤層が設けられ、前記粘着剤層の粘着面を覆って剥離可能に積層された剥離ライナーを有する皮膚貼付材であって、前記ポリウレタンエラストマーフィルムの厚みは、１〜９μｍであり、前記粘着剤層は、アクリル系共重合体と、室温で液状もしくはペースト状の成分とを含むように皮膚貼貼付材を構成する。【選択図】なし【特許請求の範囲】
【請求項１】
ポリウレタンエラストマーフィルムの一方の面に粘着剤層が設けられ、前記粘着剤層の粘着面を覆って剥離可能に積層された剥離ライナーを有する皮膚貼付材であって、
前記ポリウレタンエラストマーフィルムの厚みは、１〜９μｍであり、
前記粘着剤層は、アクリル系共重合体と、室温で液状もしくはペースト状の成分とを含むことを特徴とする、皮膚貼付材。
【請求項２】
前記室温で液状もしくはペースト状の成分が、カルボン酸エステルであることを特徴とする、請求項１に記載の皮膚貼付材。
【請求項３】
前記カルボン酸エステルが、飽和脂肪酸のグリセリンエステルであることを特徴とする、請求項２に記載の皮膚貼付材。
【請求項４】
前記飽和脂肪酸が、カプリル酸、カプリン酸、および２−エチルヘキシル酸からなる群より選ばれた少なくとも一種であることを特徴とする、請求項３に記載の皮膚貼付材。
【請求項５】
前記カルボン酸エステルが、トリカプリル酸グリセリル、トリカプリン酸グリセリル、およびトリ−２−エチルヘキサン酸グリセリルからなる群より選ばれた少なくとも一種であることを特徴とする、請求項２〜４のいずれか１項に記載の皮膚貼付材。
【請求項６】
前記アクリル系共重合体が、（メタ）アクリル酸アルキルエステル単量体、およびアルコキシ基含有エチレン性不飽和単量体を含む単量体混合物から得られるアクリル系共重合体を含有することを特徴とする、請求項１〜５のいずれか１項に記載の皮膚貼付材。
【請求項７】
前記粘着剤層は、前記アクリル系共重合体１００質量部に対して、室温で液状もしくはペースト状の成分を２０〜１００質量部含むことを特徴とする、請求項１〜６のいずれか１項に記載の皮膚貼付材。
【請求項８】
前記ポリウレタンエラストマーフィルムの他方の面を覆って剥離可能に積層された担持フィルムを有することを特徴とする、請求項１〜７のいずれか１項に記載の皮膚貼付材。
【請求項９】
請求項８に記載の皮膚貼付材を巻回してなることを特徴とする、皮膚貼付材巻回体。
【発明の詳細な説明】
【技術分野】
【０００１】
本発明は皮膚に貼り付けて使用される皮膚貼付材ならびに皮膚貼付材巻回体に関する。
【背景技術】
【０００２】
基材フィルムの片面に粘着剤層を設けてなる皮膚貼付材は、粘着剤層を介して皮膚面に貼着して使用される。このような皮膚貼付材を皮膚面に貼着すると、皮膚面に蒸れや痒みが生じ、時には炎症を起こすこともある。このため、皮膚貼付材には高い透湿性が要求される。
【０００３】
さらに、皮膚面は不規則かつ複雑な表面形状を有していることから、皮膚貼付材を構成する粘着剤層が皮膚面に完全に密着することが難しいが、皮膚面に対して強固に接着固定すれば剥離時に皮膚刺激が生じる可能性があり、貼付時の良好な貼付性を有しながら、貼付していることを感じさせないような良好なフィット感と、剥離時の皮膚刺激低減という絶妙な特性のバランスを有する皮膚貼付材が求められている。
【先行技術文献】
【特許文献】
【０００４】
【特許文献１】特開平１０−３３６５５号公報
【発明の概要】
【発明が解決しようとする課題】
【０００５】
本発明は、前記現状に鑑み、皮膚面への良好な貼付性・フィット感と、貼付時の蒸れ・掻痒感とを低減でき、さらに剥離時の物理的な皮膚刺激を低減することができる皮膚貼付材ならびに皮膚貼付材巻回体を提供することを目的とする。
【課題を解決するための手段】
【０００６】
本発明者らは、前記目的を達成するために鋭意検討を重ねた結果、皮膚貼付材において、基材フィルムとしてのポリウレタンエラストマーフィルムの厚さを特定の範囲に制御し、粘着剤層に室温で液状もしくはペースト状の成分を含有させることによって、上記課題を解決することができることを見出し、本発明を完成するに至った。
【０００７】
すなわち、本発明は、
ポリウレタンエラストマーフィルムの一方の面に粘着剤層が設けられ、前記粘着剤層の粘着面を覆って剥離可能に積層された剥離ライナーを有する皮膚貼付材であって、
前記ポリウレタンエラストマーフィルムの厚みは、１〜９μｍであり、
前記粘着剤層は、アクリル系共重合体と、室温で液状もしくはペースト状の成分とを含有する粘着剤を含むことを特徴とする皮膚貼付材に関する。
【発明の効果】
【０００８】
本発明の皮膚貼付材は、皮膚面に対する良好な貼付性と、貼付時に貼付していることを感じさせないような良好なフィット感を有するとともに、貼付時の蒸れ・掻痒感とを抑え、さらに剥離時の物理的な皮膚刺激を低減することができるものである。
【図面の簡単な説明】
【０００９】
【図１】図１は、実施例２〜５及び比較例２〜５の皮膚貼付材についての、皮膚からの剥離時の痛みの評価に用いたＦａｃｅ  Ｐａｉｎ  Ｓｃａｌｅを表す図である。
【発明を実施するための形態】
【００１０】
本発明において、以下に説明する粘着剤層を支持する基材フィルムとして機能するポリウレタンエラストマーフィルムの厚さは、１〜９μｍであることが必要であり、３〜９μｍであることが好ましい。ポリウレタンエラストマーフィルムの厚さが１μｍ未満であると皮膚貼付材を使用する際、または使用後皮膚面から剥離する際に、皮膚貼付材が破断してしまうおそれがある。一方、ポリウレタンエラストマーフィルムの厚さが９μｍを超えると、皮膚貼付材を皮膚面に貼付している際に、皮膚面の柔軟な動きに対してツッパリ感のような違和感が生じる場合がある。
【００１１】
また、本発明では、基材フィルムとしてポリウレタンエラストマーフィルムを使用するのは、当該フィルムが伸縮性および透湿性に優れるので、当該フィルムが身体の屈曲部の動きに追従することができるとともに、皮膚が蒸れてかぶれるのを抑制することができるためである。
【００１２】
（粘着剤層）
粘着剤層は皮膚接着力の調整が容易であること、皮膚と接触した際に、皮膚刺激性が少ないことなどから、アクリル系共重合体を含むものである。
【００１３】
アクリル系共重合体としては特に限定されるものではないが、例えば、（メタ）アクリル酸アルキルエステル単量体、およびアルコキシ基含有エチレン性不飽和単量体を含む単量体混合物から得られるアクリル系共重合体を用いることが好ましい。
【００１４】
（メタ）アクリル酸アルキルエステル単量体は、粘着剤層に良好な皮膚貼付性を付与する主成分となるものであり、特にアルキル基の炭素数が６以上、さらには６〜１８の長鎖アルキル基を用いると効果的である。なお、（メタ）アクリル酸アルキルエステル単量体は、皮膚に対する刺激性が比較的少なく、長時間の使用によっても粘着力の低下が起こりにくいという利点を有するものである。
【００１５】
このような（メタ）アクリル酸アルキルエステル単量体の具体例としては、アクリル酸もしくはメタクリル酸のブチルエステル、プロピルエステル、オクチルエステル、ノニルエステル、デシルエステル、ドデシルエステル、ラウリルエステルなどを一種もしくは二種以上併用して用いることができる。なお、これらのアルキルエステル鎖は直鎖であっても、分岐鎖であってもよいことは云うまでもない。
【００１６】
アルコキシ基含有エチレン性不飽和単量体は、アクリル系共重合体に水蒸気透過性、所謂透湿性を付与する成分である。このようなアルコキシ基含有エチレン性不飽和単量体は特に限定されないが、例えば、メトキシポリエチレングリコールアクリレート、エトキシジエチレングリコールアクリレート、ブトキシジエチレングリコールアクリレート、メトキシエチルアクリレート、エトキシエチルアクリレート、ブトキシエチルアクリレートなどの炭素数が１〜４のアルコキシ基を有するアルコキシアルキルアクリレートを用いることが好ましい。
【００１７】
また、本発明におけるアクリル系共重合体は、さらにカルボキシル基含有エチレン性不飽和単量体を含む単量体混合物から得られるアクリル系共重合体を用いることが好ましい。カルボキシル基含有エチレン性不飽和単量体を含むことによって、得られる共重合体の凝集力が向上するので、粘着剤層の特性を調整する上で重要な単量体となる。このような単量体の代表例としては、アクリル酸、イタコン酸、クロトン酸、フマール酸、（無水）マレイン酸などが挙げられる。これらのうち、共重合性や取扱性などの点で好ましい単量体としては、アクリル酸が挙げられる。
【００１８】
上記粘着剤を構成するアクリル系共重合体は、上記（メタ）アクリル酸アルキルエステル単量体とアルコキシ基含有エチレン性不飽和単量体とが共重合することによって得られるものが好ましく、（メタ）アクリル酸アルキルエステル単量体とアルコキシ基含有エチレン性不飽和単量体とカルボキシル基含有エチレン性不飽和単量体とが共重合することによって得られるものがより好ましい。
【００１９】
本発明のアクリル系共重合体は、上記各単量体以外に、親水性の付与などの各種改質を行うための改質用単量体として、スチレンや酢酸ビニル、Ｎ−ビニル−２−ピロリドンなどの単量体を必要に応じて適宜共重合してもよい。
【００２０】
アクリル系共重合体における（メタ）アクリル酸アルキルエステル単量体の含有量は、好ましくは４０質量％〜８０質量％、より好ましくは５０質量％〜７５質量％の範囲とする。（メタ）アクリル酸アルキルエステル単量体の含有量が上記範囲内であれば、良好な皮膚貼着性を示し、皮膚からの剥離の際には当該皮膚に対して糊残り現象が生じず優れた剥離性を有する。
【００２１】
また、アクリル系共重合体におけるアルコキシ基含有エチレン性不飽和単量体の含有量は、好ましくは１０質量％〜６０質量％、より好ましくは２０質量％〜６０質量％、さらに好ましくは２５質量％〜５０質量％の範囲とする。アルコキシ基含有エチレン性不飽和単量体の含有量が上記範囲内であれば、粘着剤層に優れた透湿性を付与することができる。
【００２２】
なお、カルボキシル基含有エチレン性不飽和単量体を含有させる場合、上述したアルコキシ基含有エチレン性不飽和単量体の含有量は、好ましくは１０質量％〜５０質量％、より好ましくは２０質量％〜４５質量％の範囲とする。
【００２３】
上記カルボキシル基含有エチレン性不飽和単量体の含有量は、好ましくは１質量％〜１０質量％であり、より好ましくは３質量％〜８質量％である。カルボキシル基含有エチレン性不飽和単量体の含有量が上記範囲内であれば、粘着剤層に優れた凝集力を付与することができ、糊残り現象などを抑えることができるとともに、皮膚刺激性も抑えることができる。
【００２４】
アクリル系共重合体の分子量測定溶媒に対する可溶分の重量平均分子量は、５０万〜２５０万、好ましくは６０万〜２００万程度に調整することが望ましいものである。
【００２５】
なお、ここで重量平均分子量および分子量分布は、ゲルパーミエーションクロマトグラフィー（ＧＰＣ）を用いて測定される値であり、測定サンプルをテトラヒドロフランにて溶解し、０．４５μｍφのメンブレンフィルタを通過する可溶分について行い、ポリスチレン換算にて算出する。
【００２６】
本発明の粘着剤層には、室温（２５℃）で液状もしくはペースト状の成分を含むものである。室温で液状もしくはペースト状の成分は、粘着剤層に柔軟性を付与し、当該粘着剤が皮膚と接触した場合に、皮膚刺激性を低減するためのものである。
【００２７】
このような室温で液状もしくはペースト状の成分としては、アクリル系共重合体と相溶するものであれば特に制限はない。例えば、フタル酸、マレイン酸、アジピン酸、ステアリン酸や各種脂肪酸とアルキルアルコールとのエステル類、エチレングリコール、グリセリンなどの多価アルコールとのエステル類などを用いることができる。より具体的には、１価のアルコールのエステルとしては、ジブチルフタレート、ジ−２−エチルヘキシルフタレート、ジブチルアジペート、ジ−２−エチルヘキシルセバケート、ジブチルマレエート、ミリスチン酸エチル、ミリスチン酸イソプロピル、パルミチン酸イソプロピル、ステアリン酸ブチル、イソステアリン酸イソプロピル、ラウリン酸ヘキシル、乳酸セチル、乳酸ミリスチル、フタル酸ジエチル、ミリスチン酸オクチルドデシル、オレイン酸オクチルドデシル、ジメチルオクタン酸ヘキシルデシル、２−エチルへキサン酸セチル、２−エチルヘキサン酸イソセチル、２−エチルヘキサン酸ステアリル、コハク酸ジオクチル等が挙げられる。また、２価以上のアルコールのエステルとしては、ジカプリル酸プロピレングリコール、ジカプリン酸プロピレングリコール、ジイソステアリン酸プロピレングリコール、モノカプリル酸グリセリル、トリカプリル酸グリセリル、トリ−２−エチルヘキサン酸グリセリル、トリカプリン酸グリセリル、トリラウリン酸グリセリル、トリイソステアリン酸グリセリル、トリオレイン酸グリセリル、トリ−２−エチルヘキサン酸トリメチロールプロパンなどを１種もしくは２種以上併用して使用することができる。このような室温で液状もしくはペースト状の成分は皮膚貼付材の他の要因などによって適宜決定できるが、アクリル系共重合体との相溶性の観点から、カルボン酸エステル、さらに好ましくはグリセリン脂肪酸エステル、よりさらに好ましくは飽和脂肪酸のグリセリンエステルが好適に用いられる。
【００２８】
また、上記脂肪酸として、カプリル酸、カプリン酸、２−エチルヘキシル酸等の飽和脂肪酸を挙げることができ、これらの単独もしくは２以上を用いることができる。これらの飽和脂肪酸は不飽和二重結合を有さないので、粘着剤、すなわち粘着剤層の酸化劣化を防止することができる。
【００２９】
飽和脂肪酸として上述のようなカプリル酸等を用いた場合、各種飽和脂肪酸とアルコールとのエステル類として、トリカプリル酸グリセリルやトリカプリン酸グリセリル、トリ−２−エチルヘキサン酸グリセリルが得られる。これらのカルボン酸エステルの中でも、アクリル系共重合体との相溶性などの点からは、特にトリカプリル酸グリセリルを用いることが好ましい。
【００３０】
なお、アクリル系共重合体と、上記カルボン酸エステル等の室温で液状もしくはペースト状の成分との含有割合は、例えば、アクリル系共重合体の１００質量部に対して２０質量部〜１００質量部であることが好ましい。当該成分の含有割合が、上記範囲にあることによって、粘着剤層に十分な柔軟性を付与することができるため、良好な皮膚貼付性を有するとともに、皮膚から貼付材を剥離する際の物理的な皮膚刺激を抑え、良好な剥離性を実現することができる。
【００３１】
本発明の皮膚貼付材を構成する粘着剤層には、適度な凝集力を付与するために架橋処理を施すことが好ましい。架橋処理としては、電子線やγ線、Ｘ線などの電離性放射線の照射による物理的架橋と、架橋剤による化学的架橋とがあるが、取扱い性や再現性良く架橋を施すという観点から架橋剤による化学的架橋処理を施すことが好ましい。例えば、粘着剤層を構成する材料を配合した粘着剤組成物に架橋剤を添加して、加熱処理することで架橋処理が施される。このような架橋剤としては、イソシアネート系架橋剤、過酸化物系架橋剤、金属キレート系架橋剤など架橋処理する際に使用される架橋剤を用いることができる。
【００３２】
上記のようにして架橋処理を施した粘着剤層は、架橋度合いによって適度な皮膚貼付性と凝集性とのバランスを保持するものであるが、アクリル系共重合体の分子量や分子量分布もこれらの調整に対して影響を与えるものである。
【００３３】
粘着剤層の厚さは特に限定されるものではなく、本発明の皮膚貼付材の用途や、貼付する皮膚の適用箇所などに応じて適宜に設定することができる。一例として、好ましくは１０〜１００μｍ程度とすることができ、より好ましくは１６〜５０μｍとすることができ、さらに好ましくは、２０〜３５μｍ程度とすることができる。これによって、皮膚面に対して適度な粘着力を付与することができる。
【００３４】
本発明における皮膚貼着材は、粘着剤層の表面の汚染を防ぐために、使用するまで粘着剤層表面を剥離ライナーにて被覆しておく。この剥離ライナーは、一般的に皮膚や皮膚へ貼付する粘着テープに用いられるものを使用することができる。具体的には、上質紙、グラシン紙、パーチメント紙などの表面に、シリコーン樹脂やフッ素樹脂などの剥離性能を有する剥離剤をコーティングしたものや、上質紙に樹脂をアンカーコートしたもの、またはポリエチレンラミネートしたものなどの表面にシリコーン樹脂やフッ素樹脂などの剥離性能を有する剥離剤をコーティングしたものを使用することができる。
【００３５】
なお、特に図示しないものの、本発明の皮膚貼付材は、上述した基材フィルムの、粘着剤層が形成された面と反対側の面において、担持フィルムを剥離可能に積層することができる。
【００３６】
担持フィルムの素材としては、プラスチックフィルム（例えばポリエチレン、ポリプロピレン、ポリエステル、およびこれらの積層複合体等）、紙（例えば上質紙、クラフト紙等）などが、好ましいものとして挙げられる。これらのなかでも、透明性を有するプラスチックフィルムは、貼付場所を皮膚貼付材を介して見ながら貼付することができるため、カテーテル等の医療器具を固定する際には、その有用性が特に顕著となる。担持フィルムを基材フィルムの背面に剥離可能に貼り合わせるには、インフレーション成型、押出ラミネート成型、積層成型、キャスティングなど、公知の方法を用いることができる。
【００３７】
担持フィルムの厚さは、素材によっても異なるが、通常、１５〜２００μｍ程度が好ましく、２０〜１００μｍ程度がより好ましい。
【００３８】
また、特に図示しないものの、本発明の皮膚貼付材は、上述のように担持フィルムに積層した状態で巻回させ、巻回体とすることもできる。
【００３９】
次に、本発明の皮膚貼着材の製造方法の一例を以下に示すが、何らこれらに限定されるものではない。
【００４０】
最初に、例えば、（メタ）アクリル酸アルキルエステル単量体、アルコキシ基含有エチレン性不飽和単量体、および必要に応じてカルボキシル基含有エチレン性不飽和単量体を含む単量体混合物を、有機溶剤中で通常のラジカル重合によって共重合反応させてアクリル系共重合体溶液を調製する。次に、このアクリル系共重合体溶液の固形分（アクリル系共重合体）１００質量部に対して２０〜１００質量部のカルボン酸エステル等の、室温で液状もしくはペースト状の成分、さらには必要に応じて、架橋剤等を配合して粘着剤組成物の溶液を調製する。
【００４１】
次いで、得られた粘着剤溶液を剥離ライナーの剥離処理面の全面、又は部分的に塗布する。部分的に塗布する場合は、例えばドット状又は条状に塗布するのが好ましい。条状の場合、例えば直線状塗布又は波状塗布などが挙げられるが、気体の通気路として機能する空間、すなわち条間空間が確保されていれば、いずれの形状であっても良い。波状塗布は、皮膚に貼付中の条間空間の断面積の経時的な変化が少ないことから好ましい。剥離ライナーに塗布された粘着剤溶液を乾燥した後、担持フィルムを積層したポリウレタンエラストマーフィルムを貼り合わせ、皮膚貼付材を得る。
【実施例】
【００４２】
以下に実施例を挙げて本発明をさらに具体的に説明するが、これらの実施例は本発明を限定するものではない。なお、以下にて、「部」および「％」とは、それぞれ「質量部」および「質量％」を意味する。
【００４３】
（実施例１）
イソノニルアクリレート６５部、２−メトキシエチルアクリレート３０部、アクリル酸５部からなる単量体混合物を共重合反応して得られたアクリル系共重合体の溶液に、アクリル系共重合体１００部に対して、トリカプリル酸グリセリル６０部、架橋剤としての三官能性イソシアネート化合物０．０４部を配合して均一な粘着剤溶液を作製した。
【００４４】
次に、この溶液を片面にシリコーン剥離処理した剥離ライナーの剥離処理面に、乾燥後の厚みが２６μｍとなるように塗布、乾燥して粘着剤層を形成した。この粘着剤層を、厚さ８μｍのポリウレタンエラストマーフィルムに、厚さ４０μｍのポリプロピレンフィルム（担持フィルム）が剥離可能に積層された積層フィルムのポリウレタンエラストマーフィルム面に貼り合わせ、実施例１の皮膚貼付材を得た。
【００４５】
（比較例１）
厚さ８μｍのポリウレタンエラストマーフィルムを厚さ３０μｍのポリウレタンエラストマーフィルム、そして、乾燥後の粘着剤層の厚みを３０μｍに変更した以外は実施例１と同様にして、比較例１の皮膚貼付材を得た。
【００４６】
（透湿度）
実施例１及び比較例１の各皮膚貼付材について、口径３８ｍｍのガラス容器に精製水１０ｍＬを入れ、ガラス容器の口を剥離ライナーおよび担持フィルムを剥がした皮膚貼付材で覆い、ガラス容器の口部分外周に粘着テープを捲きつけて密封シールした。このガラス容器の重量を測定した後、これを温度４０℃、湿度３０％ＲＨの条件下で２４時間保存した。２４時間保存後、ガラス容器の重量を測定して、保存前後の重量差から、水蒸気が透過した量を求めた。この値から試験片の１ｍ２当りの透湿量（透湿度）を算出した（ｎ＝３の平均値）。
【００４７】
（貼付時の官能評価）
実施例１及び比較例１の各皮膚貼付材について、ボランティア５人の前腕部に、幅５０ｍｍ×長さ５０ｍｍの矩形状に裁断した皮膚貼付材を剥離ライナーを剥がした後、粘着剤層面を貼着した。次いで、担持フィルムを剥離し、この状態で、室温で３時間経過した際の、貼付箇所のツッパリ感、皮膚貼付材の端部の浮き具合、蒸れの程度を３段階で評価した。さらに、皮膚貼付材を剥離した際の痛みの度合いを３段階で評価した。
【００４８】
【表１】
2018023784.tif 000002
【００４９】
【表２】
2018023784.tif 000003
【００５０】
（ツッパリ感）
３：ツッパリ感が無い、２：若干ツッパリ感がある、１：ツッパリ感がある
（浮きの具合）
３：浮きなし、２：端部に若干浮きあり、１：半分以上浮きあり
（痛みの度合い）
３：痛くない、２：若干痛みあり、１：痛みあり
（蒸れの程度）
３：貼付箇所に汗が溜まらない、２：貼付箇所にわずかに汗が溜まる、１：貼付箇所に汗が溜まる
【００５１】
結果を表１、２に示す。
実施例１の皮膚貼付材は、貼付している間、蒸れも生じず、端部の浮きも見られず良好な皮膚貼付性を示した。また、実施例１の皮膚貼付材は、皮膚の動きに対して良好な追従性を示し、ツッパリ感がほとんど無く、貼付していることを感じないような良好なフィット感であった。さらに、実施例１の皮膚貼付材は、良好な皮膚貼付性を示しているにもかかわらず、剥離する際の糊残りもなく、剥離時の物理的な皮膚刺激（痛み）がほとんど無いものであった。
【００５２】
一方、比較例１の皮膚貼付材は貼付中にツッパリ感が見られ、貼付していることを感じるものであった。また、比較例１の皮膚貼付材は貼付箇所に汗が溜まる場合があった。
【００５３】
（実施例２）
イソノニルアクリレート６５部、２−メトキシエチルアクリレート３０部、アクリル酸５部からなる単量体混合物を共重合反応して得られたアクリル系共重合体の溶液に、アクリル系共重合体１００部に対して、トリカプリル酸グリセリル６０部、架橋剤としての三官能性イソシアネート化合物０．１３部を配合して均一な粘着剤溶液を作製した。
【００５４】
次に、この溶液を片面にシリコーン剥離処理した剥離ライナーの剥離処理面に、乾燥後の厚みが２３μｍとなるように塗布、乾燥して粘着剤層を形成した。この粘着剤層を、厚さ８μｍのポリウレタンエラストマーフィルム（基材フィルム）に、厚さ４０μｍのポリプロピレンフィルム（担持フィルム）が剥離可能に積層された積層フィルムのポリウレタンエラストマーフィルム面に貼り合わせ、実施例２の皮膚貼付材を得た。
【００５５】
（実施例３〜５、比較例２〜３）
ポリウレタンエラストマーフィルムの厚みおよび乾燥後の粘着剤層の厚みを表３に記載するように変更した以外は実施例２と同様にして、実施例３〜５及び比較例２〜３の皮膚貼付材を得た。
【００５６】
（比較例４）
トリカプリル酸グリセリル及び架橋剤としての三官能性イソシアネート化合物を配合せず均一な粘着剤溶液を作製した以外は実施例２と同様にして、比較例４の皮膚貼付材を得た。
【００５７】
（比較例５）
厚さ８μｍのポリウレタンエラストマーフィルムを、厚さ６μｍのポリエチレンテレフタレートフィルムに代えた以外は実施例２と同様にして、比較例５の皮膚貼付材を得た。
【００５８】
実施例２〜５及び比較例２〜５の皮膚貼付材について、表３にまとめて示す。
【００５９】
【表３】
2018023784.tif 000004
【００６０】
（モジュラス）
実施例２〜５及び比較例２〜５の皮膚貼付材について、皮膚貼付材を幅１０ｍｍ×長さ１００ｍｍの矩形状に裁断し、剥離ライナーを剥がした後、引張試験機のチャック間が４０ｍｍになるように装着した。次に、担持フィルムを剥がした後、速度３００ｍｍ／分で引っ張り、伸び率が１０％、３０％、１００％のときの荷重（Ｎ／１０ｍｍ）を読み取った（ｎ＝３の平均値）。
【００６１】
（透湿度）
実施例２〜５及び比較例２〜５の皮膚貼付材について、実施例１及び比較例１の皮膚貼付材と同様にして透湿度を測定した。
【００６２】
（べとつき）
実施例２〜５及び比較例２〜５の皮膚貼付材について、皮膚貼付材を幅１９ｍｍ×長さ約７０ｍｍの矩形状に裁断し、剥離ライナーを剥がした後、被験者の指の第一関節から第二関節にかけて巻いた後、担持フィルムを剥離した。手のひらで皮膚貼付材を３０秒間押さえ、その後皮膚貼付材を巻いた状態で５分間経過後、皮膚貼付材を剥がしたときのべとつき具合を５段階で評価した（ｎ＝５の平均値）。
５点：貼る前と変わらずべとつきが生じない
４点：わずかに油状成分を感じる
３点：わずかにべとつく、粘着分を感じる
２点：目視でわずかな糊残りがある
１点：目視で明らかな糊残りがある
【００６３】
（剥離時の痛み）
実施例２〜５及び比較例２〜５の皮膚貼付材について、皮膚貼付材を幅１９ｍｍ×長さ約７０ｍｍの矩形状に裁断し、剥離ライナーを剥がした後、被験者の指の第一関節から第二関節にかけて巻いた後、担持フィルムを剥離した。手のひらで皮膚貼付材を３０秒間押さえ、その後皮膚貼付材を巻いた状態で５分間経過後、皮膚貼付材を剥がしたときの痛みを、図１のＦａｃｅ  Ｐａｉｎ  Ｓｃａｌｅに従い５段階で評価した（ｎ＝５の平均値）。
【００６４】
＜評価点＞
５点：痛みを感じない
４点：わずかに痛みを感じる 
３点：耐えられる程度の痛みを感じる
２点：明らかに痛みを感じる
１点：耐え難い痛みを感じる
【００６５】
【表４】
2018023784.tif 000005
【００６６】
結果を表４に示す。
実施例２〜５の皮膚貼付材は低いモジュラスを示すことから、貼付していることを忘れてしまうような良好なフィット感を有するとともに、高い透湿度を示すことから貼付時における蒸れが生じにくいものであった。また、実施例２〜５の皮膚貼付材は、貼付後のべとつきや剥離時の痛みについて良好な結果を示し、貼付時の掻痒感が生じにくく剥離時の物理刺激を抑え、皮膚に優しい特性を有するものであった。
一方、比較例２、３の皮膚貼付材は実施例２〜５の皮膚貼付材と比較して高いモジュラスを有し、貼付時のフィット感に劣る傾向を示し、また透湿度が若干低く、べとつきが生じやすい傾向を示した。比較例５の皮膚貼付材は、明らかに高いモジュラスを有し、貼付時のフィット感が悪く、また透湿度も低く、べとつきが生じやすいものであった。
実施例２の皮膚貼付材と比較例４の皮膚貼付材とは、液状もしくはペースト状の成分の有無による違いであるが、実施例２の皮膚貼付材では液状もしくはペースト状の成分が含まれていることにより、剥離時の痛みを軽減するという効果だけでなく、透湿度の向上という予期しない効果が認められ、べとつきの評価点が高い値を示したと考えられる。
【００６７】
以上、本発明を上記具体例に基づいて詳細に説明したが、本発明は上記具体例に限定されるものではなく、本発明の範疇を逸脱しない限りにおいて、あらゆる変形や変更が可能である。
【図１】
2018023784.tif 000006